(57)【要約】　　　（修正有）【課題】分散させたポリウレンタンは膜形成製剤に適しておらず、脂っぽく、粗い感じまたは、不均一な感じになり、塗布に時間がかかり、光沢のある外観になり、付着性が悪く、ザラザラするといったことのいずれかまたは組み合わせが現れる。スキンケア用製剤に利用されている他のポリマーは可溶化を促進するため、中和剤の存在下で高温に加熱する必要があるという欠点がある。【解決手段】可溶化した状態のアニオン性ポリウレタンを使用することにより、組生物の美観が向上した、しかも以前から知られている欠点のないスキンケア組生物を提供する。【選択図】　　　なし【特許請求の範囲】
【請求項１】
可溶化されたアニオン性ポリウレタンを含むスキンケア組成物。
【請求項２】
可溶化されたアニオン性ポリウレタンと第２の可溶化されたポリマーの組み合わせを含む請求項１の組成物。
【請求項３】
第２のポリマーがポリアクリレートまたはポリメタクリレートである、請求項２の組成物。
【請求項４】
膜形成剤を含むスキンケア用組成物であって、膜形成剤を、可溶化されたアニオン性ポリウレタン、可溶化されたアニオン性ポリウレタンと第２の可溶化されたポリマーの混合物からなるグループの中から選択する、スキンケア用組成物。
【請求項５】
コロイド状安定剤を含むスキンケア用組成物であって、コロイド状安定剤を、可溶化されたアニオン性ポリウレタン、可溶化されたアニオン性ポリウレタンと第２の可溶化されたポリマーの混合物からなるグループの中から選択する、スキンケア用組成物。
【請求項６】
エマルジョン安定剤を含むスキンケア用組成物であって、エマルジョン安定剤を、可溶化されたアニオン性ポリウレタン、可溶化されたアニオン性ポリウレタンと第２の可溶化されたポリマーの混合物からなるグループの中から選択する、スキンケア用組成物。
【発明の詳細な説明】
【０００１】
【発明の属する技術分野】
本発明は、可溶化されたアニオン性ポリウレタンを使用したスキンケア用組成物に関する。
【０００２】
【従来の技術】
ポリウレタンは、従来技術では界面活性剤を含む組成物の増粘剤として知られており、整髪に使用されている。ポリウレタンとその調製法は従来技術で周知である。
本発明のポリウレタンは、十分に反応したカルボキシル化された直鎖状ポリウレタンであり、（ｉ）ポリウレタン１ｇにつきカルボキシル官能性が０．３５〜２．２５ミリ当量存在する量の２，２−ヒドロキシメチル置換された１種以上のカルボン酸と、（ｉｉ）それぞれが２個以下の活性水素原子を有し、特に平均分子量が１０００を超える１種以上の有機化合物、特に、２，２−ヒドロキシメチル置換されたカルボン酸ではないもの、をポリウレタンの質量に対して５〜９０質量％、さらに特定するならば１０〜９０質量％と、（ｉｉｉ）２，２−ヒドロキシメチル置換された上記カルボン酸および上記有機化合物の活性水素（ただし、２，２−ヒドロキシメチル置換された上記カルボン酸のカルボキシレート上の水素は除く）と反応するのに十分な量の１種以上の有機ジイソシアネートとの反応生成物として調製される。特に適切な態様では、ポリウレタンの特性が連鎖伸長および／または連鎖停止によってさらに向上している。
【０００３】
ポリウレタンの調製法は、特に、イソシアネートの反応が理論上の少なくとも５０％、より好ましくは少なくとも７０％まで進行した後、反応が完了する前に分散させるという方法である。活性水素を有するさまざまな有機成分のうちの１つを用いることができる。例えば、（Ａ）少なくとも２つの活性水素を含み、Ｔｇが５℃未満、さらに特定すると１０℃未満であるポリマーや、（Ｂ）５〜１４員環を有していて活性水素成分を含む環式構造体が挙げられる。有機成分（Ａ）と（Ｂ）の組み合わせの代わりに、あるいは有機成分（Ａ）と（Ｂ）の組み合わせに加えて、あるいはＤＭＰＡや、所望により活性水素原子を含む他の有機成分に加えて、成分（Ｂ）に関して上に説明した環式構造のいずれかを有するが１６個を超えるアルコキシレート単位で置換されている成分（Ｃ）を使用することもできる。環成分を有するタイプ（Ｃ）の活性水素化合物は、ビスフェノールおよびその混合物からなるグループの中から選択することが好ましい。
【０００４】
カルボキシル化したポリウレタンは、従来技術として公知で現在使用されており化粧品で標準的に認められている塩基で中和する。なおこの塩基は、単独で、または組み合わせて使用する。
【０００５】
アメリカ合衆国特許第５，６２６，８４０号（特許文献１）；第５，９６８，４９４号（特許文献２）；第６，２９１，５８０号（特許文献３）；ヨーロッパ特許出願第９９　１０２７９７．０号（公開番号ＥＰ　０　９３７　５４１（特許文献４））のいずれにも、カルボキシル官能性を有する整髪用のポリウレタンが開示されている。
【０００６】
【特許文献１】
米国特許第５，６２６，８４０号明細書
【特許文献２】
米国特許第５，９６８，４９４号明細書
【特許文献３】
米国特許第６，２９１，５８０号明細書
【特許文献４】
欧州特許公開第０　９３７　５４１号公報
【０００７】
【発明が解決しようとする課題】
ポリウレタンは他の用途も知られており、例えば化粧用組成物に使用されている。しかしこのようなポリウレタンは一般に分散状態の製品にされる。ポリウレタン懸濁液は、溶液よりも製造しやすい。しかし分散させたポリウレタンは化粧品にすると多くの望ましからぬ性質を示す可能性がある。分散させたポリウレタンは膜形成剤には適しておらず、この用途では、脂っぽく、粗い感じまたは不均一な感じになり、塗布に時間がかかり、光沢のある外観になり、付着性が悪く、ザラザラするといったことのいずれかまたは組み合わせが現われる。
【０００８】
他のポリマー、例えばポリアクリレートおよびアルケンから調製されたポリマーが、スキンケア用製剤に一般に使用されている。製造者の立場からすると、これらのポリマーは、可溶化を促進するため、必要に応じて中和剤の存在下で、高温に加熱する必要があるという欠点がある。
【０００９】
【課題を解決するための手段】
驚くべきことに、可溶化した状態のアニオン性ポリウレタンを使用するとスキンケア組成物の美観が向上し、しかも以前から知られている組成物の欠点のないことが見いだされた。
本発明は、可溶化状態のアニオン性ポリウレタンを使用して美観を向上させたスキンケア組成物に関する。
【００１０】
【発明の実施の形態】
本発明は、可溶化状態のアニオン性ポリウレタンを使用して美観を向上させたスキンケア組成物に関する。
本発明のスキンケア組成物では任意のアニオン性ポリウレタンを使用することができる。例えば、この明細書に参考として内容を援用する米国特許第５，６２６，８４０号、第５，９６８，４９４号、第６，２９１，５８０号、欧州特許出願第９９　１０２７９７．０号（公開番号ＥＰ　０　９３７　５４１）に開示されているものなどが挙げられる。特に適しているのはアニオン性ポリウレタンであり、中でも２，２−ヒドロキシメチル置換されたカルボン酸を含むポリウレタンが適している。一態様では、ポリウレタンは、乳酸の重縮合物を含まないポリウレタンに限定される。
【００１１】
ポリウレタンは、単独で、あるいは他のポリマーと組み合わせて使用することができる。組み合わせる他のポリマーとしては、例えば、アクリレートポリマーやメタクリレートポリマーのほか、アクリルアミド／メタクリルアミドをベースとしたポリマー、他のモノマーから誘導されたポリマーなどである。他のモノマーとしては、無水マレイン酸、マレエート、ブタジエン、スチレンおよびその誘導体、ビニルエステル、イソブチレン、マレイミド、置換されたマレイミド、ビニルアミド（ビニルピロリドンなど）およびその誘導体、ビニルラクタム（ポリビニルカプロラクタムなど）、イタコン酸およびそのエステル、アルケン（エイコセンなど）、双性イオンモノマー、カチオンモノマー（塩化アクリルアミドプロピルトリメチルアンモニウムおよび塩化ビニルイミダゾリウムなど）などが挙げられる。これ以外に組み合わせるものとしては、ポリエステル、ポリエーテル、ポリアミド、ポリエステルアミド、ポリオキサゾリン、ポリオール、ポリアルキレングリコール、ウレタンを含む他のポリマー、ヒドロゲル、シリコーン、シリコーン含有コポリマー、天然ポリマーまたは変性ポリマー（例えばセルロース、デンプン、キサンタン、セラック、アルギン酸塩、グアー、これ以外の天然ゴムまたは変性ゴム）などが挙げられる。特に適した組み合わせは、ポリウレタンとアクリレートポリマーおよびメタクリレートポリマーの組み合わせ、中でもポリウレタンとポリ（メタ）アクリレートの組み合わせである。このような組み合わせは、単純な混合、コポリマー、相互貫入ポリマー綱目構造など、任意の形態にすることが可能である。
【００１２】
ポリウレタンまたはポリウレタン混合物は、従来技術で公知の方法を用いて適切な溶媒に溶解する。溶媒としては、限定するものでなく、アルコール（例えば、メタノール、エタノール、プロパノール）エーテル、エステル（例えば、酢酸エチル、酢酸プロピル）、ジオール（例えば、エチレングリコール）、ポリオール（例えば、グリセロール、ソルビトール）、アミド、カルバメート、糖、置換されたエーテル（例えばジプロピレングリコールジブチルエーテル）、非プロトン性極性溶媒（例えばＮ−メチルピロリドン）などが挙げられる。本発明によるポリウレタンの１つの利点は、溶解に熱エネルギーまたは長い撹拌時間を必要とせず、溶解形態（溶液）で販売してもよいことである。
【００１３】
可溶化されたポリウレタンまたはポリウレタン混合物は、中和せずにスキンケア組成物に直接添加できるという利点や、中和形態で販売してもよいという利点を有する。本発明の一態様では、ポリウレタンを中和しない。
【００１４】
可溶化されたポリウレタンまたはポリウレタン混合物は、任意のスキンケア組成物に使用することができる。そのようなスキンケア組成物としては、限定するものではなく、日焼け止め組成物、日焼け用組成物、日焼け後手入れ用組成物、ハンド・モイスチュアライザー、ボディ・モイスチュアライザー、フェイス・クリーム、フェイス・ローション、肌収斂用組成物、クレンジング組成物、色つき化粧品、美白用組成物などが挙げられる。
【００１５】
可溶化したポリウレタンまたはポリウレタン混合物は、一般に、スキンケア組成物の質量の少なくとも約０．１質量％、より好ましくは少なくとも約０．２質量％、最も好ましくは少なくとも約０．５質量％で約１５％質量以下、より好ましくは約１０％質量以下、最も好ましくは約５％質量以下の量が存在している。
【００１６】
スキンケア組成物に一般に使用される他の添加剤も、この業界で知られている量が含まれていてよい。そのような添加剤としては、限定するものではなく、油、臘、酸性化剤、アルカリ化剤、保存剤、活性剤、増粘剤、乳化剤、ＵＶ剤、緩和剤、香料、酸化防止剤、臭気吸収剤、消泡剤、光沢剤、顔料、ビタミン、植物性薬品、タンパク質、酵素、補酵素、着色剤などが挙げられる。特に適した態様では、可塑剤を使用しない。
【００１７】
さらに別の添加剤として、疱疹状皮膚炎、いぼ、じんましん、瘢痕、ケロイド、強皮症、紅斑性狼瘡、多毛症、ニキビ、吹き出物、水虫、ヘルペスや、これ以外の疾患として『現代薬剤学』、第３版（ギルバート・バンカー、クリストファー・ロデス編、マルセル・デッカー社、ニューヨーク、１９９５年）に記載されている疾患に治療効果をもたらす可能性のある添加剤が製品中に存在していてもよい。この明細書では、治療用添加剤という用語は、このような添加剤を記述するのに用いる。
【００１８】
得られるスキンケア組成物は、可溶化されたアニオン性ポリウレタンが存在しているために美観が向上している。美観のこのような向上としては、脂ぎった感じが少ないこと、光沢の低下、軽い感じ、滑らかさの改善、吸着力の向上などが挙げられよう。ポリウレタンは、潤い付与組成物において重要な膜形成を行ない、コロイド系または乳化系を安定化させるという利点をもたらす。さらに、可溶化されたポリウレタンまたは可溶化されたポリウレタン混合物は、水をベースとした製品に溶け、しかも水で除去したり、石鹸やボディ・ウォッシュなどの従来からあるクレンジング系を用いて除去したりすることができる。
性能が向上したスキンケア組成物は、従来技術で知られているものと同様の方法で塗布される。
【００１９】
他の態様
以下の態様は、本発明をさらに詳しく説明するために提示するものであり、本発明がこれら態様に限定されると考えてはならない。
１．可溶化されたアニオン性ポリウレタンを含むスキンケア組成物。
２．可溶化されたアニオン性ポリウレタンと第２の可溶化されたポリマーの組み合わせを含む態様１の組成物。
３．第２のポリマーを、アクリレートポリマーおよびメタクリレートポリマーからなるグループの中から選択する、態様２の組成物。
４．第２のポリマーがポリアクリレートまたはポリメタクリレートである、態様３の組成物。
５．ポリウレタンがあらかじめ中和されている、態様１または２の組成物。
【００２０】
６．スキンケア組成物を、日焼け止め剤、日焼け用組成物、日焼け後手入れ用組成物、ハンド・モイスチュアライザー、ボディ・モイスチュアライザー、フェイス・クリーム、フェイス・ローション、肌収斂用組成物、肌クレンジング組成物、色つき化粧品、美白用組成物からなるグループの中から選択する、態様１または２の組成物。
７．ポリウレタンの量、またはポリウレタンと第２のポリマーの量が、組成物の質量の少なくとも約０．１質量％である、態様１または２の組成物。
【００２１】
８．ポリウレタンの量、またはポリウレタンと第２のポリマーの量が、組成物の質量の少なくとも約０．２質量％である、態様７の組成物。
９．ポリウレタンの量、またはポリウレタンと第２のポリマーの量が、組成物の質量の少なくとも約０．５質量％である、態様７の組成物。
１０．ポリウレタンの量、またはポリウレタンと第２のポリマーの量が、組成物の質量の約１５質量％以下である、態様１または２の組成物。
【００２２】
１１．ポリウレタンの量、またはポリウレタンと第２のポリマーの量が、組成物の質量の約１０質量％以下である、態様１０の組成物。
１２．ポリウレタンの量、またはポリウレタンと第２のポリマーの量が、組成物の質量の約５質量％以下である、態様１０の組成物。
１３．治療用添加剤をさらに含む、態様１または２の組成物。
１４．膜形成剤を含むスキンケア用組成物であって、前記膜形成剤を、可溶化されたアニオン性ポリウレタン、可溶化されたアニオン性ポリウレタンと第２の可溶化されたポリマーの混合物からなるグループの中から選択する、スキンケア用組成物。
【００２３】
１５．コロイド状安定剤を含むスキンケア用組成物であって、コロイド状安定剤を、可溶化されたアニオン性ポリウレタン、可溶化されたアニオン性ポリウレタンと第２の可溶化されたポリマーの混合物からなるグループの中から選択する、スキンケア用組成物。
１６．エマルジョン安定剤を含むスキンケア用組成物であって、エマルジョン安定剤を、可溶化されたアニオン性ポリウレタン、可溶化されたアニオン性ポリウレタンと第２の可溶化されたポリマーの混合物からなるグループの中から選択する、スキンケア用組成物。
【００２４】
【実施例】
以下の実施例は、本発明をさらに詳しく説明するために提示するものであり、本発明がこれら実施例に限定されると考えてはならない。％の数値はすべて質量／質量ベースである。
【００２５】
実施例１
潤い付与用のハンド・ローションおよびボディ・ローション
【表１】
2004035544.tif 000002
【００２６】
本発明の実施例で用いるポリウレタンは、ポリプロピレングリコール、ポリアルコキシル化されたビスフェノールＡ、ジメチロールプロピオン酸、イソフォロンジイソシアネートというモノマーをベースとしている。このポリウレタンは、末端にアルキルエーテルアミンを有しており、アミノメチルプロパノールで中和されている。
【００２７】
相Ｂの各成分を合わせ、８０℃に加熱した。相Ａの各成分を合わせ、８０℃に加熱した。次に相Ａを相Ｂに添加し、１５分間にわたって混合した。この混合物を４０℃まで冷却した。相Ｃの各成分を合わせ、４０℃にて混合物Ａ／Ｂに添加し、完全に混合した。相Ｄを混合物Ａ／Ｂ／Ｃに添加し、均一になるまで混合した。この混合物を室温まで冷却した。
【００２８】
【表２】
2004035544.tif 000003
【００２９】
相Ｂの各成分を合わせ、８０℃に加熱した。相Ａの各成分を合わせ、８０℃に加熱した。相Ａを相Ｂに添加し、１５分間にわたって混合した。混合物Ａ／Ｂを４０℃まで冷却した。相Ｃを４０℃にて混合物Ａ／Ｂに添加し、均一になるまで混合した。この混合物を室温まで冷却した。
【００３０】
実施例２
肌収斂用エマルジョン
【表３】
2004035544.tif 000004
【００３１】
相Ｂの各成分を合わせ、８０℃に加熱した。相Ａの各成分を合わせ、８０℃に加熱した。８０℃にて相Ａを相Ｂに添加し、１５分間にわたって混合した。この混合物を４０℃まで冷却し、相Ｃを添加して完全に混合した。この混合物を室温まで冷却した。
実施例３
潤い付与用フェイス・クリーム
Ａ．
【表４】
2004035544.tif 000005
【００３２】
相Ｂの各成分を合わせ、８０℃に加熱した。相Ａの各成分を合わせ、８０℃に加熱した。８０℃にて相Ａを相Ｂに添加し、１５分間にわたって混合した。この混合物を４０℃まで冷却し、相Ｃを添加して完全に混合した。この混合物を室温まで冷却した。
Ｂ．実施例３Ａと同じ操作を行なった。ただし、ポリウレタン／ポリアクリレートの一部をフレキサン（登録商標）１３０ポリマーにした。
【００３３】
実施例４
潤い付与用フェイス・ローション
【表５】
2004035544.tif 000006
【００３４】
相Ｂの各成分を合わせ、８０℃に加熱した。相Ａの各成分を合わせ、８０℃に加熱した。８０℃にて相Ａを相Ｂに添加し、１５分間にわたって混合した。この混合物を４０℃まで冷却し、相Ｃを添加して完全に均一になるまで混合した。この混合物を室温まで冷却した。
【００３５】
実施例５
日焼け防止用エマルジョン
【表６】
2004035544.tif 000007
【００３６】
相Ａの最初の３つの成分を合わせ、よく混合した。ネオヘリオパンＢＢを添加し、室温にて１０分間にわたって混合した。混合中、混合物を８０℃に加熱した。パーソル１７８９を添加し、温度を８０℃に維持しながらさらに５分間にわたって混合した。テゴ・ケア４５０を添加し、２〜３分間混合した。シンクロワックスＥＲＬ−Ｃを添加し、さらに２〜３分間混合した。相Ａの残りの成分を添加し、相Ａの温度を８０℃に維持しながら混合した。
【００３７】
別の容器では、カルボポールＥＤＴ２０２０を室温の脱イオン水中でふるいにかけ、７５〜８０℃に加熱しながら混合した。カルボポールＥＤＴ２０２０が完全に消失したとき、ベルセン１００を添加した。
ブチレングリコールとＴＥＡをあらかじめ混合しておき、その中にポリウレタン／ポリアクリレートを添加した。相Ｃの脱イオン水を８５℃まで加熱した後、相Ｃの他の成分を８５℃にて添加した。相Ｃを温度を８０〜８５℃に維持しながら５分間にわたって混合した。
【００３８】
相Ａを相Ｂにゆっくりと添加した。次に相ＤをｐＨが６．５〜６．６になるまで混合物Ａ／Ｂに添加し、よく混合した。激しく混合し、相Ｃを温度８０〜８５℃にて混合物Ａ／Ｂ／Ｄに添加した。相Ｅを５５℃以下の温度にて添加した。３０℃まで冷却しながら中程度の強度で混合した。次にこの混合物を３０℃にて３〜５分間にわたって均質化した（約９，０００ｒｐｍ）。水の損失を計算し、その損失分を混合物に添加した。
【００３９】
Ｂ．実施例５Ａと同じ操作を行なった。ただし、使用したポリウレタン／ポリアクリレートの量は３．６４ｗ／ｗ％（乾燥質量ベースで１．０％）であり、水を添加して質量が同じになるようにした。
Ｃ．実施例５Ａと同じ操作を行なった。ただし、２．００ｗ／ｗ％のダーマクリル（登録商標）ポリマー（ナショナル・スターチ・アンド・ケミカル社から入手可能）を相Ｃに添加し、ポリウレタン／ポリアクリレートは使用しなかった。主観的感覚審査員（８人）がサンプル５Ａとサンプル５Ｃを比較したところ、以下の表１に示す結果が得られた。
【００４０】
【表７】
2004035544.tif 000008
【００４１】
表１から、ポリウレタン／ポリアクリレート・サンプルでは、比較例と比べ、脂っぽさ、粘着性、光沢が有意に小さく、吸収がより早いことがわかる。
Ｄ．実施例５Ａと同じ操作を行なった。ただし、ポリウレタン／ポリアクリレートは使用せず、相Ｃにおいて０．６３ｗ／ｗ％のＴＥＡを使用した。サンプル５Ａは、水で軽くリンスした後の使用後感が向上していた。
【００４２】
サンプルＤ（対照）、サンプルＡ（２％アクリル酸ポリウレタン、乾燥ベース）、サンプルＣ（２％ダーマクリル、乾燥ベース）についてインビトロでのＳＰＦ効率を評価した。対照はＳＰＦが３６であったのに対し、サンプルＡはＳＰＦが５３、サンプルＣはＳＰＦが６５であった。これは、ポリウレタン溶液が膜形成能を有することを示している。
【００４３】
実施例６
日焼け防止用エマルジョン
【表８】
2004035544.tif 000009
【００４４】
相Ａの水、ＥＤＴＡ四ナトリウム、グリセリンを室温で合わせた。撹拌しながらカルボマーをゆっくりと表面に散布した。すべてのカルボマーを混入させた後、相Ａを８０℃に加熱した。相Ｂを別に用意し、８０℃に加熱し、均一になるまで撹拌した。相Ｂを相Ａにゆっくりと添加して混合した。この混合物が均一に見えるようになったとき、相Ｃを添加して混合した。再び均一にした後、加熱を停止し、混合から掃引に切り換えた。掃引式混合を冷却の間を通じて継続した。撹拌しながら相Ｄを４５℃にて添加した。加熱の間に失われた水を添加して補い、室温になるまで撹拌を続けた。
【００４５】
Ｂ．実施例６Ａと同じ操作を行なった。ただし、ポリウレタン／ポリアクリレートの代わりに水を使用した。
両方のサンプルとも滑らかで豊富な量の白色のエマルジョンになった。以下の方法を利用してサンプルのＳＰＦと耐水性を調べた。
装置：
ラブスフェアＵＶ１０００Ｓ紫外線透過分析装置を使用してサンプルの吸光度スペクトルを測定した。
【００４６】
基板：
ビトロ−スキン（登録商標）。使用前にビトロ−スキン（登録商標）を水和させた。使用するスライド・マウントに合うようにビトロ−スキン（登録商標）を切断して断片にした。小さな水和用チェンバーを使用した。約２００ｍｌの水和溶液（蒸留水中に３０％のグリセリン）をチェンバーに添加した。チェンバーを密封し、１６時間にわたって温度を約２３℃に維持した。こうすることによってビトロ−スキン（登録商標）を水和するのに適した湿度雰囲気になった。１６時間後、このビトロ−スキン（登録商標）が使用可能状態になった。テスト材料をビトロ−スキン（登録商標）の粗い面に塗布した。
【００４７】
各サンプルについて５つの基板サンプルを使用した。また、参考用サンプルを１つ用意した。
基板を天秤の上に載せ、先の丸くなった細針のついた注射器を用いてサンプルを２ｍｇ／ｃｍ２の割合で塗布した。ヒトの真皮の可撓性に近くするため、基板を天秤から取り除いて発泡材ブロックに移した。日焼け防止剤を基板上に点状に分布させ、その状態での質量を記録した。日焼け防止剤が載った基板を天秤から取り除き、指サックを用いて２０〜３０回こすることによって日焼け防止剤を均一に広げた（約２０秒間）。
【００４８】
製品を塗布した後にサンプルを少なくとも１５分間にわたって乾燥させ、エマルジョンが分解するのにまかせた。何も塗布していない（日焼け防止剤なし）の基板が、未処理の参考用対照となる。
測定：
ラブスフェアＵＶ１０００Ｓ紫外線透過分析装置を使用して測定を行なった。基準値のスキャンは参照用サンプルを用いて行なった。参照用サンプルに対して２回目のスキャンを行なった。その結果、１００％±０．５％の平坦な基準値になった。
【００４９】
次に、日焼け防止剤を塗布した基板に対する測定を行なった。テスト材料が適切に広がっていることを確認するため、１つのサンプルにつきサンプル上のさまざまな５つの点で測定を行なった。
【００５０】
耐水性
方法：ビトロ−スキン（登録商標）を水浴に４０分間浸した。乾燥させた後、日焼け防止剤を塗布した基板に対し、テスト材料のＳＰＦ値の１／３に１ＭＥＤを掛けた値に対応する全スペクトルＵＶ照射量を照射した。このＵＶ照射量は以下のように計算した。
ＵＶ照射量　＝（ＳＰＦ／３）×１Ｊ／ｃｍ２
【００５１】
大きな耐水性
方法：ビトロ−スキン（登録商標）を水浴に８０分間浸した。乾燥させた後、日焼け防止剤を塗布した基板に対し、テスト材料のＳＰＦ値の１／３に１ＭＥＤを掛けた値に対応する全スペクトルＵＶ照射量を照射した。このＵＶ照射量は以下のように計算した。
ＵＶ照射量　＝（ＳＰＦ／３）×１Ｊ／ｃｍ２
【００５２】
【表９】
2004035544.tif 000010
【００５３】
表２からわかるように、ポリウレタン／ポリアクリレートを使用するとＳＰＦが大きくなり、耐水性も向上する。
【００５４】
実施例７
耐水性日焼け防止剤
【表１０】
2004035544.tif 000011
【００５５】
相Ｂの各成分を合わせ、混合しながら７５℃に加熱した。この混合物を室温まで冷却し、あらかじめ混合してある相Ａを添加した。
【００５６】
実施例８
乳化したポリウレタンを含む日焼け防止剤
【表１１】
2004035544.tif 000012
【００５７】
相Ａの各成分をあらかじめ混合した。相Ｂの各成分をあらかじめ混合しておき、均質化しながら相Ａにゆっくりと添加した。白色の薄いエマルジョンが形成した。
【００５８】
実施例９
潤い付与用ローション
【表１２】
2004035544.tif 000013
【００５９】
相Ａの各成分をあらかじめ混合した。相Ｂの各成分を混合し、相Ａにゆっくりと添加した。この混合物を均質化した。
【外国語明細書】
2004035544.tif 000014
2004035544.tif 000015
2004035544.tif 000016
2004035544.tif 000017
2004035544.tif 000018
2004035544.tif 000019
2004035544.tif 000020
2004035544.tif 000021
2004035544.tif 000022
2004035544.tif 000023
2004035544.tif 000024
2004035544.tif 000025
2004035544.tif 000026
2004035544.tif 000027
2004035544.tif 000028
2004035544.tif 000029
2004035544.tif 000030
2004035544.tif 000031
2004035544.tif 000032
2004035544.tif 000033
2004035544.tif 000034
2004035544.tif 000035
2004035544.tif 000036
2004035544.tif 000037
2004035544.tif 000038
2004035544.tif 000039
2004035544.tif 000040